제 1 박리 필름 의 박리 처리 면 상 에 상기 에서 얻 어 진 열경화성 수지 층 형성 용 조성물 을 도공 하 고 , 100 ℃ 에서 2 분 건조 시킴 으로써 , 두께 23 ㎛ 의 열경화성 수지 필름 ( 열경화성 수지 층 ) 을 형성 했 다 . 이어서 , 얻 어 진 열경화성 수지 필름 의 노출면 ( 제 1 박리 필름 을 구비 하 고 있 는 측 과 는 반대 측 의 면 ) 에 제 2 박리 필름 의 박리 처리 면 을 첩 합 하 여 , 제 1 박리 필름 , 열경화성 수지 필름 및 제 2 박리 필름 이 이 순서 로 이 들 두께 방향 에 있 어서 적층 되 어 이루어지 는 제 1 보호막 형성 용 시트 를 얻 었 다 . 이러 한 제 1 보호막 형성 용 시트 를 복수 장 제작 하 고 , 하 기 평가 를 행했 다 .